(57)【要約】【課題】本発明の課題は、磁気カード、ＩＣカード、バーコートカードなどのカード表面の表面保護層として、従来使用されているアクリル系樹脂のものより、耐擦傷性がある表面保護層を設けたカードを提供することである。【解決手段】少なくとも一方の最表面に表面保護層を有するカードにおいて、該表面保護層が酢化度６０％以下の酢酸セルロース樹脂を８０質量％以上含み、ＪＩＳ  Ｋ  ５６００による鉛筆引っ掻き値がＨ以上であることを特徴とするカードである。【選択図】なし【特許請求の範囲】
【請求項１】
少なくとも一方の最表面に表面保護層を有するカードにおいて、該表面保護層が酢化度６０％以下の酢酸セルロース樹脂を８０質量％以上含み、ＪＩＳ  Ｋ  ５６００による鉛筆引っ掻き値がＨ以上であることを特徴とするカード。
【請求項２】
該表面保護層が（メタ）アクリル系樹脂を２０質量％以下、または塩化ビニル−酢酸ビニル共重合系樹脂を２０質量％以下、または（メタ）アクリル系樹脂と塩化ビニル−酢酸ビニル共重合系樹脂の混合物を２０質量％以下含有することを特徴とする請求項１に記載のカード。
【請求項３】
少なくとも一方の最表面に表面保護層を有するカードにおいて、該表面保護層が酢化度５２％〜６０％の酢酸セルロース樹脂よりなることを特徴とする請求項１または２に記載のカード。
【請求項４】
該表面保護層の厚さが０．１〜２．５μｍの範囲内であることを特徴とする請求項１〜３のいずれか１項に記載のカード。
【請求項５】
該表面保護層側にエンボス加工が施されていることを特徴とする請求項１〜４のいずれか１項に記載のカード。
【発明の詳細な説明】
【技術分野】
【０００１】
本発明は、磁気カード、接触式ＩＣカード、非接触式ＩＣカード、バーコードカードなどのカードに関するものであり、特に表面保護層の耐擦傷性を向上したカードに関する。
【背景技術】
【０００２】
近年、例えば銀行、クレジット会社、金融関係の企業、等のサービス産業分野では特に各種のカード、例えばクレジットカード、キャッシュカード、プリペイドカード、従業員証、社員証、会員証、学生証、免許証等を発行する場合が非常に多くなっている。
【０００３】
また、カードは使用範囲が広がるにつれて、種々の厳しい条件下で使用されるようになっている。例えば、ポケットの中に鍵等の金属と一緒に入れられることも想定される。そのため、カード表面の耐擦傷性について、従来よりも厳しい仕様が要求されるようになっている。従来、カードの表面保護層としては、通常硬化型のアクリル系樹脂が使用されてきた。（たとえば特許文献１、特許文献２、特許文献３）。
【０００４】
しかし、硬化型のアクリル系樹脂の表面保護層では、長期間使用していると、カード表面に擦れ傷がつき、例えば文字や顔写真やバーコードが不鮮明になる、などの問題が発生することがあった。さらに今後は、ＡＴＭのような種々の読み取り・書き込み装置に対して使用する場合が増えると予想される。その際は、カードの一定の場所が常に装置の搬送ローラや読み取り・書き込み部に接触するので、表面保護層の耐擦傷性を高くすることが要求されるようになると考えられる。
【０００５】
図１に磁気カードの一例における断面の模式図を示す。図１（ａ）は磁気カードの一例１０の全体を示す図であり、図１（ｂ）は部分拡大図である。図１（ａ）において、中心材となるセンターコアシート１の上側に印刷層２、外装シート３、印刷層４、表面保護層５がこの順序で配置され、外装シート３の一部には、磁気層５が埋め込まれている。一方、センターコアシート１の下側には印刷層２’、外装シート３’、印刷層４’、表面保護層５’が、この順序で配置されている。
【０００６】
実際の構造では、磁気記録層６はカードの上側ではなく、下側に形成されることもある。また、表面保護層５、５’はカードの両面でなく、片面だけに形成されることもある。さらに、印刷層はセンターコアシート１の両面、外装シート３、３’の上のどれか一部だけに形成されることもある。
【０００７】
印刷層には、例えば、氏名、会員番号、バーコード、顔写真等の保護すべき重要情報が印刷されている。表面保護層５、５’は、印刷層が傷や摩滅によって消えたり、不鮮明になったりしないように保護するために形成されている。
【０００８】
カードの表側面には高さ０．４〜０．８ｍｍの凸部を形成するエンボス加工が行われることが多い。エンボス部分は図１には示してないが、氏名、生年月日、会員番号等の重要情報がエンボスパターン（凸状パターン）として形成される。エンボス加工は、カードの裏面側に一種の活字を押し当てて、プレスすることにより、裏側を凹まし、表側に出っ張らせる加工法である。エンボス加工においては、カードの各層の硬度が高すぎると、その層に割れが発生する。
【０００９】
エンボス適性についてはカードの各層の材料の特性が問題であり、ポリ塩化ビニルはエンボス適性が優れ、ＰＥＴ−Ｇもエンボス適性がある。一方、ＰＥＴはエンボス適性がない。また、表面保護層、印刷層についても硬すぎる場合には、エンボス加工時にヒビ割れ
が発生する。
【００１０】
エンボス適性は、多くの場合、第一に各層の材料の軟化点に関係し、ポリ塩化ビニルのように軟化点が６０℃と低いものならエンボス適性があり、軟化点が高くなるにつれてエンボス適性が低下し、エンボス時に割れが発生する。
【００１１】
表面保護層の接着性については、図１（ａ）において、印刷層はカード全面に層状に形成されるように示しているので、印刷層に接着性がよいことが条件であるように見える。しかし実際は、図１（ｂ）の部分拡大したカードの断面説明図に示すように、例えば、スクリーン印刷で磁気記録層６の上に磁気層を隠蔽するための隠蔽層４Ｓ（１）を形成し、同時に絵柄や文字４Ｓ（２）を形成する。また、オフセット印刷を用いて、絵柄や文字４Ｏを形成する。さらに、それらを覆うように全面に表面保護層５を形成する。
【００１２】
従って、一般的には、表面保護層５、５’はスクリーン印刷部分、オフセット印刷部分、外装シート３、３’、さらには場合によって磁気記録層、に接触するので、それらのいずれに対しても接着力があることが必要である。なお、磁気記録層上に隠蔽層を形成しない場合があり、その場合には、表面保護層は磁気記録層に対しても接着性がよいことが必要である。
【００１３】
図２に接触式ＩＣカードの一例２０の断面の模式図を示す。図２において７は接触式ＩＣカード用ＩＣモジュールであり、センターコアシート１、外装シート３を切削した凹部にはめ込まれている。センターコアシートの両面に印刷層２，２’が形成され、その外側に外装シート３，３’が配置されている。さらに外装シート３、３’と表面保護層５，５’の間には、それぞれ印刷層４，４’が形成されている。印刷層とセンターコアシート、外装シート、表面保護層５，５’の配置関係は、磁気カードと同じである。
【００１４】
また、図３に非接触式ＩＣカードの一例３０の断面の模式図を示すが、８は非接触式ＩＣカード用ＩＣモジュールであり、９はアンテナシートであり、いずれもカードの内部に埋め込まれている。印刷層２，２’、４、４’とセンターコアシート１、外装シート３，３’、表面保護層５，５’との間の配置関係は、磁気カードの場合と同じである
【００１５】
磁気カード、接触式ＩＣカード、非接触式ＩＣカードのいずれカードにおいても、基本的な構成は中心材となるセンターコアシート１と外装シート３、３’であり、印刷層はセンターコアシートと外装シートの間、または外装シートの上に形成される。また、表面保護層はカードの一面または両面に形成される。センターコアシート、外装シートはいずれのカードにおいても、同じような材料が使用されている。
【００１６】
さらに、その他のカード、例えばバーコードを印刷してあるバーコードカード等、においても多くの場合に、センターコアシートと外装シートの構成と材料は、磁気カード等と同じである。また、印刷層も磁気カードの場合と同様に形成される。従って、いずれのカードにおいても、表面保護層５，５’は外装シート３，３’、スクリーン印刷部４Ｓ、オフセット印刷部４Ｏなどの印刷部との接着性が必要である。また、磁気記録層６の上に隠蔽層４Ｓ（１）が形成されない場合には磁気記録層６との接着性も必要である。
【００１７】
外装シートには、一般的に透明な材料が使用され、下地であるセンターコアシートに印刷された絵柄や文字を目や装置で認識することができるようにしている。外装シートの材料としては、透明ポリ塩化ビニル、透明塩化ビニル−酢酸ビニル共重合系樹脂、透明な非晶性ポリエチレンテレフタレートとポリカーボネート及び／またはポリアリレートとのポリマーアロイが使用される。さらには酢酸セルロース樹脂が使用される（特許文献４参照）。
【００１８】
センターコアシートの材料には、通常外装シートに使用される材料に白色材料を混ぜて白色にしたものが使用される。白色ポリ塩化ビニル樹脂が多用されるが、その他白色ポリエチレンテレフタレート（ＰＥＴ）や白色のＰＥＴ共重合樹脂（例えばＰＥＴ−Ｇ）、さらには白色酢酸セルロース樹脂（特許文献４）も使用される。
【００１９】
スクリーン印刷はインキの膜厚を厚くすることができるので、下地の色に影響されずに所定の色を出すことができる。そのため、隠蔽層の形成や、重量感のある色が必要な絵柄の印刷に使用される。スクリーンインキの樹脂分としては、塩化ビニル−酢酸ビニル共重合系樹脂、光硬化型のアクリル系樹脂が、通常使用される。
【００２０】
オフセット印刷はカードの製造において最も頻繁に使用され、絵柄や文字の印刷に使用される。オフセットインキの樹脂分としては、おもに光硬化型のアクリル系樹脂が使用される。カードの製造には、通常、スクリーン印刷とオフセット印刷が併用されている。
【００２１】
磁気記録層のバインダー成分は、通常ポリ塩化ビニル、塩化ビニル−酢酸ビニル共重合系樹脂である。磁気記録層の上に隠蔽層を形成しない場合には、表面保護層は、磁気記録層にも接着性を有することが必要である。  
【００２２】
バーコードは、オフセット印刷時に形成することが多い。バーコードを外装シート上に形成する場合には、傷によって読み取り不良、不能になることを防止するために、しっかりした表面保護層が必要である。
【００２３】
さらに、顔写真等の写真部分に対しても、表面保護層は、接着性があることが必要である。
【００２４】
表面保護層は、摩擦、引っ掻きなどによって、カード基材、印刷された絵柄や文字、写真部分、隠蔽層が傷つき、剥がれてしまうことを防止するために設けられている。表面保護層として、通常は硬化タイプのアクリル系の樹脂が使用されている。その硬度はＪＩＳ
Ｋ  ５６００に規定されている鉛筆引っ掻き強度試験でＨＢ程度である。しかし、先に述べたように、長期間使用していると、カード表面に擦れ傷がつき、文字や顔写真が見にくくなる、バーコードが読み取れなくなる、などの問題が発生することがあった。
【００２５】
なお、カード表面の硬さの測定・評価には、「鉛筆引っ掻き試験」（ＪＩＳ  Ｋ  ５６００）を使用するが、広く一般的に使用されているアクリル系樹脂の表面保護層の耐擦傷性は鉛筆引っ掻き値（強度）でＨＢ程度である。ただし、硬くなりすぎると、エンボス加工時にひび割れが発生する。
【００２６】
公知文献を以下に示す。
【特許文献１】特開平１０−８６３号公報
【特許文献２】特開平１０−１８７０４６号公報
【特許文献３】特開２００１−１５２０５２号公報
【特許文献４】特開平１１−１３４６４０号公報
【発明の開示】
【発明が解決しようとする課題】
【００２７】
磁気カード、ＩＣカード、バーコードカード等のカード表面の表面保護層として、従来使用されているアクリル系樹脂のものより、耐擦傷性がある表面保護層を設けたカードを提供することである。
【課題を解決するための手段】
【００２８】
本発明は、上記の課題に鑑みてなされたものであって、請求項１に係わる発明は、少なくとも一方の最表面に表面保護層を有するカードにおいて、該表面保護層が酢化度６０％以下の酢酸セルロース樹脂を８０質量％以上含み、ＪＩＳ  Ｋ  ５６００による鉛筆引っ掻き値がＨ以上であることを特徴とするカードである。
【００２９】
請求項２に係わる発明は、該表面保護層が（メタ）アクリル系樹脂を２０質量％以下、または塩化ビニル−酢酸ビニル共重合系樹脂を２０質量％以下、または（メタ）アクリル系樹脂と塩化ビニル−酢酸ビニル共重合系樹脂の混合物を２０質量％以下含有することを特徴とする請求項１に記載のカードである。ここで、（メタ）アクリル系樹脂は、アクリル系樹脂とメタアクリル系樹脂を合わせて示している。
【００３０】
請求項３に係わる発明は、少なくとも一方の最表面に表面保護層を有するカードにおいて、該表面保護層が酢化度５２％〜６０％の酢酸セルロース樹脂よりなることを特徴とする請求項１または２に記載のカードである。
【００３１】
請求項４に係わる発明は、該表面保護層の厚さが０．１〜２．５μｍの範囲内であることを特徴とする請求項１〜３のいずれか１項に記載のカードである。
【００３２】
請求項５に係わる発明は、該表面保護層側にエンボス加工が施されていることを特徴とする請求項１〜４のいずれか１項に記載のカードである。
【発明の効果】
【００３３】
請求項１の発明による効果は、表面保護層の強度が鉛筆引っ掻きテストでＨ以上の強度を有するカードを得ることができる点である。なお、酢酸セルロース樹脂以外の樹脂分を２０質量％以内において添加することができるが、添加した結果、表面保護層の鉛筆引っ掻き値がＨに達せず、ＨＢ以下になる場合には、本発明の範囲外である。
【００３４】
請求項２の発明による効果は、酢酸セルロース樹脂以外の樹脂分として、（メタ）アクリル系樹脂、塩化ビニル−酢酸ビニル共重合系樹脂を添加することによって、硬さを調製することができ、酢酸セルロース樹脂だけでは硬すぎてエンボス適性がない場合でも、エンボス適性を付与することができる点である。さらに、外装シートとの接着性を高くすることができるという効果もある。
【００３５】
請求項３の発明による効果は、表面保護層の酢酸セルロース樹脂の酢化度を５０〜６０％と限定することによって、従来のアクリル系樹脂よりも耐擦過性に優れ、同時にエンボス加工しても表面保護層がひび割れしない、カードを提供することができる点である。
【００３６】
請求項４で表面保護層の厚さを０．１〜２．５μｍに限定した理由は、表面保護層の厚さが０．１μｍ以下では、耐擦傷性が低く、下地と同程度の耐擦傷性しか得られず、効果がない。一方２．５μｍ以上では耐擦傷性が増加せず飽和状態となる。また、磁気記録層を具備するカードでは、磁気記録層の上の表面保護層が２．５μｍ以上になると、所定の解像度で磁気記録を読み書きすることが難しくなるからである。
【図面の簡単な説明】
【００３７】
【図１】（ａ）通常の磁気カードの層構成を示すための断面説明図である。（ｂ）磁気記録層周辺部分の拡大断面説明図である。
【図２】通常の接触式ＩＣカードの層構成を示すための断面説明図である。
【図３】通常の非接触式ＩＣカードの層構成を示すための断面説明図である。
【発明を実施するための形態】
【００３８】
以下、本発明を実施するための最良の形態につき説明する。
【００３９】
酢酸セルロース樹脂は、天然の高分子であるセルロースを酢酸エステル化することにより得られる半合成高分子である。セルロースは無水グルコースを繰り返し単位とする高分子で、繰り返し単位当たり３個の水酸基を持っており、エステル化している程度（置換度）により性質の異なる酢酸セルロース樹脂が得られる。置換度は酢化度という指標で表す。３個の水酸基がすべてアセチル化したもの、すなわちトリアセチルセルロース、の酢化度は６２．５％になる。硬度は酢化度が大きくなるにつれて低下するが、酢化度６２．５％のトリアセチルセルロースではＪＩＳ  Ｋ  ５６００による鉛筆引っ掻き値はＨＢである。
【００４０】
後に実施例において述べるが、酢化度の異なる酢酸セルロース樹脂について検討したところ、酢化度が６０％以下の酢酸セルロース樹脂であれば、ＪＩＳ法による鉛筆引っ掻き値はＨ以上であり、ネールスクラッチ法によっても傷が付かず、表面保護層として使用することができることが判明した。
【００４１】
本発明では、重合度１００〜２００の酢酸セルロース樹脂を使用することが好ましい。重合度が１００以下であると、溶剤溶解性はよいが、使用時において各種溶剤、例えば、工業用接着剤、塗料のシンナーなどが付着した場合における耐性が不足する。一方、重合度２００以上では、溶剤溶解性が低く、溶液の粘度が高くなり、所定の厚さ（本発明の場合２．５μｍ）以下の厚さに塗布することが困難になるからである。
【００４２】
エンボス加工を行うカードについては、表面保護層として酢酸セルロース樹脂単体を使用する場合には、酢化度５０％以上の酢酸セルロース樹脂であることが必要である。酢化度が５０％以下の酢酸セルロース樹脂では、鉛筆引っ掻き値が２Ｈ以上となり、実施例において示すようにエンボス割れが発生する。
【００４３】
エンボスを行うカードで酢酸セルロース樹脂として酢化度５０％以下のものを使用する場合には、アクリル系樹脂や塩化ビニル−酢酸ビニル共重合系樹脂を添加して硬度を低下させて使用することができる。ただし、樹脂同士の相溶性の点から、アクリル系樹脂も塩化ビニル−酢酸ビニル共重合系樹脂も添加量の上限は２０質量％である。また、アクリル系樹脂と塩化ビニル−酢酸ビニル共重合系樹脂を混合したものを添加する場合にも添加量は２０質量％が限度である。
【００４４】
請求項２に記載の（メタ）アクリル系樹脂としては、通常の（メタ）アクリル系樹脂のうち、カード表面保護層として適した硬さ、耐擦過性、耐ブロッキング性を有するものを使用することができる。例えば特許文献１に記載されている分子中に２個以上のアクリロイル基やメタクリロイル基を有するモノマーやオリゴマーに重合開始剤を添加し、重合させたもの、さらに特許文献２に記載されているウレタン（メタ）アクリレート、ポリエステル（メタ）アクリレート、エポキシ（メタ）アクリレート、ポリエーテル（メタ）アクリレートに、単官能、多官能モノマーを添加し、重合させたもの、を使用することができる。
【００４５】
請求項２に記載の塩化ビニル−酢酸ビニル共重合系樹脂としては、塩化ビニル−酢酸ビニル共重合系樹脂（８５：１５）で加重平均分子量が３〜１０万のものが好ましい。
【００４６】
表面保護層として、酢化度６０％以上の酢酸セルロース樹脂８０質量％以上と（メタ）アクリル系樹脂を２０質量％以下含有するものを作成するには、溶媒として両者の共通溶剤を使用して、それぞれを溶解し、次ぎに所定の割合で混合して、混合液とし、カード表
面塗布し、乾燥することによって得ることができる。同様にして、酢化度６０％以上の酢酸セルロース樹脂８０質量％以上と塩化ビニル−酢酸ビニル系樹脂を２０質量％以下含有する表面保護層を形成することができる。さらに、（メタ）アクリル系樹脂と塩化ビニル−酢酸ビニル系樹脂の混合物を２０質量％以下含有する表面保護層を形成することができる。
【００４７】
添加物として（メタ）アクリル系樹脂を使用するのか、塩化ビニル−酢酸ビニル共重合系樹脂を使用するのか、あるいはそれらの混合物を使用するのかは、カードの外装シートの種類や、インキに使用されている樹脂分との接着性を考慮し、最終的にはテストして決定する。
【００４８】
本発明のカードの外装シート基材としては、通常使用される塩化ビニル樹脂、ポリエチレンテレフタレート（ＰＥＴ）、ポリエチレンテレフタレートとグリコールの共重合体（例えばＰＥＴ−Ｇ）、ポリエチレンテレフタレートとポリカーボネート（ＰＣ）のポリマーアロイ、さらには酢酸セルロース樹脂等のいずれも使用することができる。
【００４９】
外装シートにポリ塩化ビニル、塩化ビニル−酢酸ビニル共重合系樹脂を使用する場合には、表面保護層とする酢酸セルロース樹脂に塩化ビニル−酢酸ビニル共重合系樹脂を添加することが接着性向上等の点から好ましい。また、ＰＥＴ、ＰＥＴ−Ｇ等のＰＥＴ系の外装シート対しては、酢酸セルロース樹脂に（メタ）アクリル系樹脂を添加した表面保護層を使用することが、多くの場合、接着性向上等の点から好ましい。
【００５０】
外装シートに酢酸セルロース系樹脂を使用する場合には、ＪＩＳ法の鉛筆引っ掻き値がＨ程度であり、またエンボス適性もある酢化度のものを使用することができる。しかし、酢酸セルロース樹脂系の外装シートにたいしては、通常使用されているスクリーンインキの樹脂分や、アクリル系樹脂を使用したオフセットインキは接着性が低く、使用中に剥離しやすい。その場合に酢酸セルロース樹脂系の表面保護層を形成すると、十分な耐擦傷性が得られる。
【００５１】
酢酸セルロース樹脂表面保護層の厚さは、０．１〜２．５μｍが適当である。表面保護層の厚さが０．１μｍ以下では、耐擦傷性が低く、外装シートと同程度の耐擦傷性しか得られず、効果がない。一方２．５μｍ以上では耐擦傷性が増加せずほぼ飽和状態となる。また、磁気記録層を具備するカードでは、磁気記録層の上の表面保護層が２．５μｍ以上になると、所定の解像度で磁気記録を読み書きすることが難しくなる。なお、磁気記録層は、表面保護層を設けなくても一般に耐擦傷性が高いので、磁気記録層の部分だけ表面保護層を設けない方法がある。この場合には表面保護層の厚さを２．５μｍ以上にしてもよい。
【００５２】
酢酸セルロース樹脂表面保護層は、スクリーン印刷、オフセット印刷、ロールコータなどの湿式法を使用して形成することができる。さらに、いわゆる転写法を使用することができる。転写法を使用する場合には、外装シートがポリ塩化ビニル、塩化ビニル−酢酸ビニル共重合系樹脂である場合には、接着剤として塩化ビニル−酢酸ビニル共重合系樹脂を使用することが、接着力を向上させることができるので、好ましい。また、外装シートがＰＥＴ系の場合には接着剤として（メタ）アクリル系樹脂やＰＥＴ−Ｇ系樹脂を使用することが、接着力を向上させることができるので、好ましい。
【００５３】
磁気記録層等を隠蔽するための隠蔽層はスクリーン印刷法で形成する。また、絵柄や強調したい文字にもスクリーン印刷を使用する。外装シートの材料がポリ塩化ビニル、塩化ビニル−酢酸ビニル共重合系樹脂である場合には、スクリーンインクのビヒクル分（樹脂分）としては、塩化ビニル−酢酸ビニル共重合系樹脂を使用することが多く、本発明にお
いても使用することができる。また、外装シートの材料がＰＥＴ系に樹脂である場合には、ビヒクル分として（メタ）アクリル系樹脂やＰＥＴ−Ｇ系樹脂を使用したものをスクリーンインキとして使用することができる。
【００５４】
また、通常の絵柄や文字はオフセット印刷法を使用する。本発明においては、オフセットインクのビヒクル分として塩化ビニル−酢酸ビニル共重合系樹脂、（メタ）アクリル系樹脂、両者の混合物等を使用することができる。
【００５５】
塗布して形成した表面保護層は、通常十分に平滑であるが、得意先要望等などの必要に応じて、さらに平滑にする必要がある場合には、酢化度５０〜６０％酢酸セルロース樹脂は、熱可塑性があるので、表面研磨ステンレス板、クロムメッキ板等を使用して、加熱プレスしてさらに平滑にすることができる。
【００５６】
外装シートやスクリーン印刷部、オフセット印刷部に対する表面保護層の接着力が不足する場合には、プライマーや接着剤を併用することができる。
【００５７】
本発明のカードは種々のカードに使用することができる。たとえば、磁気カード、接触式ＩＣカード、非接触型ＩＣカード、接触・非接触共用ＩＣカード、感熱記録層を有するカード、さらには、顔写真入りのカード、である。エンボス加工は、どの種類のカードにおいても行う場合と行わない場合がある。
【実施例】
【００５８】
以下に、本発明を実施例により更に詳細に説明するが、本発明はこれらに限定されるものではない。
【００５９】
＜実施例１＞
図１（ａ）、（ｂ）に示した磁気カードを作成した。センターコアシート１として、白色ポリ塩化ビニル樹脂フィルムを使用し、外装シート３、３’として透明な硬質ポリ塩化ビニル樹脂フィルムを使用した。外装シート３の上に磁気テープをテープ転写機で転写し、センターコアシート１と外装シート３、３’を、磁気テープ６が外側になるように重ねた。なお、センターコアシートにはなにも印刷しなかった。次ぎに加熱プレスして全層を一体化した。磁気テープ６は外装シート３の中に埋め込まれた状態になった。
【００６０】
磁気テープ６の上の隠蔽層４Ｓ（１）と絵柄の一部４Ｓ（２）をスクリーン印刷で形成した。スクリーンインキとしては、塩化ビニル−酢酸ビニル共重合系樹脂をビヒクル分としたものを用いた。
【００６１】
次ぎにオフセット印刷法で絵柄と文字４Ｏを形成した。オフセットインキには塩化ビニル−酢酸ビニル共重合系樹脂とアクリル系樹脂を質量比１：１で混合したものをビヒクル分とするものを使用した。
【００６２】
酢化度５５％の酢酸セルロース樹脂（ダイセル化学製  Ｍ−８０、重合度約１５０）を溶剤として酢酸エチルとメチルセロソルブアセタートの混合物を使用して濃度を２０質量％とした溶液（塗工液）を作成した。この塗工液を使用して、ロール塗布法で乾燥膜厚１．５μｍの表面保護層を形成した。溶剤乾燥条件は４０〜６０℃で、１〜１．５時間とした。
【００６３】
同様にして、酢化度５１％（ダイセル化学製  Ｍ−８０、重合度約１５０）、および酢化度６１％（ダイセル化学製  ＬＴ−５５、重合度約１５０）の酢酸セルロース樹脂の表面保護層を有するカードを作成した。
【００６４】
このようにして形成した酢化度が異なる酢酸セルロース樹脂の表面保護層について、以下の評価を行った。
＜エンボス加工適性＞データカード社製の発行機（エンボス加工機）ＤＣ９０００を用い、１と７の２種の数字を３列形成した。割れの有無は目視で判定した。結果を表１に示す。
＜接着性＞ＪＩＳ  Ｋ  ５６００に準拠して、２．５４ｍｍ幅のセロファンテープをカードの平滑面、およびエンボス加工部分に密着させ、１分間放置した後、セロファンテープを９０度剥離して、表面保護層が剥離したか否か、目視で判別した。結果を表１に示す。＜ネールスクラッチ＞カードの表面保護層に爪を立てて引っ掻き、キズの程度（有無）は目視で観察、評価した。引っ掻く強さは、毎回同じになるように注意した。結果を表１に示す。
＜鉛筆引っ掻き値＞ＪＩＳ  Ｋ５６００に準拠して、手書き法でテストし、すり傷で判定した。結果を表１に示す。
【００６５】
【表１】
2010173212.tif 000002
【００６６】
表１に示したように、エンボス割れに関しては、酢化度５１％では発生するが、５３％では発生しない。この結果は、鉛筆引っ掻き強度が酢化度５１％では２Ｈと高く、酢化度５３％ではＨ、酢化度６１％ではＨＢと、酢化度が高くなるにつれて低下する、という結果に一致している。酢化度が低い酢酸セルロース樹脂のほうが、硬度が高くなるので、割れ易くなったと考えられる。
【００６７】
＜実施例２＞
酢化度５１％の酢酸セルロース樹脂に酢化度５５％の酢酸セルロース樹脂を１０％、２０％混合した溶液を作成し、実施例１と同様にして乾燥膜厚１．５μｍの表面保護層を形成した。２種類の酢化度の酢酸セルロース樹脂を混合したもののエンボス特性、表面強度が酢化度の加重平均値になるか、否かは、定かではないが、酢化度以外は類似した樹脂であり、しかも酢化度の差も小さいので、特性は加重平均的な値になると想定した。すると、１０％混合したものは計算上、酢化度５１．４％、２０％混合したものは酢化度５１．８％となる。
【００６８】
同様に酢化度６１％の酢酸セルロース樹脂に酢化度５５％の酢酸セルロース樹脂を１０％、２０％混合したもので、乾燥膜厚１．５μｍの表面保護層を形成した。見かけ上の酢化度は１０％添加のもので６０．４％、２０％添加のもので５９．８％となる。
【００６９】
上記の４種類の表面保護層について、エンボス加工の割れと鉛筆引っ掻き値を調べた。すると、酢化度５１．４％のものはエンボス割れが発生し、鉛筆引っ掻き値が２Ｈであった。酢化度５１．８％のものは、エンボス割れが発生せず、鉛筆引っ掻き値がＨであった。しなかった。また、酢化度６０．４％のものはエンボス割れが発生せず、鉛筆引っ掻き値がＨＢであった。酢化度５９．８％のものは、エンボス割れが発生せず、鉛筆引っ掻き値がＨであった。
【００７０】
以上の結果から、酢化度６０％以下の酢酸セルロース樹脂を表面保護層として使用することで、耐擦過傷性が優れたカードを得ることができる、といえる。また、エンボス加工が必要な場合には、酢化度５２％〜６０％の酢酸セルロース樹脂を表面保護層として使用することによって、エンボス加工適性があり耐擦過傷性に優れたカードを得ることができる。
【符号の説明】
【００７１】
１・・・・・・センターコアシート
２、２’・・・センターコアシートと外装シートの間の印刷層
３、３’・・・外装シート
４、４’・・・外装シート３と表面保護層５の間の印刷層
４Ｏ・・・・・外装シート３と表面保護層５の間のオフセット印刷部
４Ｓ・・・・・外装シート３と表面保護層５の間のスクリーン印刷部
４Ｓ（１）・・隠蔽層
４Ｓ（２）・・絵柄
５、５’・・・表面保護層
６・・・・・・磁気記録層
７・・・・・・接触式ＩＣカード用ＩＣモジュール
８・・・・・・非接触式ＩＣカード用ＩＣモジュール
９・・・・・・アンテナシート
１０・・・・・・磁気カード
２０・・・・・・接触式ＩＣカード
３０・・・・・・非接触式ＩＣカード
【図１】
2010173212.tif 000003
【図２】
2010173212.tif 000004
【図３】
2010173212.tif 000005